(57)【要約】【課題】転写シートの上に逆転方式でフルカラー画像を形成させることが可能なケミカルトナーを提供する。【解決手段】少なくとも１種の硬化性非晶質樹脂および少なくとも１種の昇華性着色剤を含む、ケミカルトナー組成物である。【選択図】なし【特許請求の範囲】
【請求項１】
少なくとも１種の硬化性非晶質樹脂および少なくとも１種の昇華性着色剤を含む、ケミカルトナー組成物。
【請求項２】
少なくとも１種の硬化性非晶質樹脂と、場合によっては１種または複数の結晶質樹脂と、場合によっては１種または複数の放射線硬化性重合開始剤と、少なくとも１種のアグリゲート化剤と、および少なくとも１種の昇華性着色剤とを含むトナー粒子を有する、ケミカルトナー組成物。
【請求項３】
転写印刷方法であって、前記方法が、
転写シートの上に所望のパターンでエマルションアグリゲーショントナー組成物を付与して、前記転写シートの上に画像を形成させる工程であって、前記トナー組成物が少なくとも１種の硬化性非晶質樹脂および少なくとも１種の昇華性着色剤を含む、工程と、
前記転写シートの上の画像を硬化させる工程と、
前記転写シートを耐久性受像基材に加圧接触させ、前記転写シートを加熱する工程と、および、
前記耐久性受像基材の上に画像を形成させる工程と、
を含む、転写印刷方法。
【発明の詳細な説明】
【技術分野】
【０００１】
本出願は、二次転写プロセスのための、硬化性非晶質樹脂および昇華性着色剤を含むケミカルトナーを目的としている。
【背景技術】
【０００２】
エマルションアグリゲーション（ＥＡ）トナーは、印刷画像および／または電子写真（ｘｅｒｏｇｒａｐｈｉｃ）画像を形成させるために使用される。エマルションアグリゲーション技術に典型的に含まれているのは、その粒子がたとえば直径約５〜約５００ナノメートルの小さなサイズを有する、樹脂粒子のエマルションを形成させる工程であって、それは、場合によっては必要に応じて溶媒と共に樹脂を水の中で加熱するか、あるいは乳化重合を使用して水中でラテックスを形成させる方法による。着色剤分散体、たとえば水中に分散された顔料を、場合によっては追加の樹脂も加えて、別途に形成させる。その着色剤分散体をエマルションラテックス混合物に添加し、次いでアグリゲート化剤または錯化剤を添加するか、および／またはそうでなければ、アグリゲーションを開始させて、アグリゲート化されたトナー粒子を形成させる。そのアグリゲート化されたトナー粒子を加熱して、融合（コアレセンス、ｃｏａｌｅｓｃｅｎｃｅ）／溶融を可能とし、それによってアグリゲート化され、溶融されたトナー粒子を得る。
【先行技術文献】
【特許文献】
【０００３】
【特許文献１】米国特許第５，３７０，９６３号明細書
【特許文献２】米国特許第５，４１８，１０８号明細書
【特許文献３】米国特許第５，２９０，６５４号明細書
【特許文献４】米国特許第５，２７８，０２０号明細書
【特許文献５】米国特許第５，３０８，７３４号明細書
【特許文献６】米国特許第５，３４４，７３８号明細書
【特許文献７】米国特許第５，４０３，６９３号明細書
【特許文献８】米国特許第５，３６４，７２９号明細書
【特許文献９】米国特許第５，３４６，７９７号明細書
【特許文献１０】米国特許５，３４８，８３２第号明細書
【特許文献１１】米国特許第５，４０５，７２８号明細書
【特許文献１２】米国特許第５，３６６，８４１号明細書
【特許文献１３】米国特許第５，４９６，６７６号明細書
【特許文献１４】米国特許第５，５２７，６５８号明細書
【特許文献１５】米国特許第５，５８５，２１５号明細書
【特許文献１６】米国特許第５，６５０，２５５号明細書
【特許文献１７】米国特許第５，６５０，２５６号明細書
【特許文献１８】米国特許第５，５０１，９３５号明細書
【特許文献１９】米国特許第５，７２３，２５３号明細書
【特許文献２０】米国特許第５，７４４，５２０号明細書
【特許文献２１】米国特許第５，７６３，１３３号明細書
【特許文献２２】米国特許第５，７６６，８１８号明細書
【特許文献２３】米国特許第５，７４７，２１５号明細書
【特許文献２４】米国特許第５，８２７，６３３号明細書
【特許文献２５】米国特許第５，８５３，９４４号明細書
【特許文献２６】米国特許第５，８０４，３４９号明細書
【特許文献２７】米国特許第５，８４０，４６２号明細書
【特許文献２８】米国特許第５，８６９，２１５号明細書
【特許文献２９】米国特許第５，５５５，８１３号明細書
【特許文献３０】米国特許第４，５３６，４６２号明細書
【特許文献３１】米国特許第６，２７０，９３３号明細書
【発明の概要】
【発明が解決しようとする課題】
【０００４】
現在においてもなお望まれているのは、転写シートの上に逆転方式（ｒｅｖｅｒｓｅ  ｆｏｒｍａｔ）でフルカラー画像を形成させることが可能なケミカルトナーである。
【課題を解決するための手段】
【０００５】
本発明は、少なくとも１種の硬化性非晶質樹脂および少なくとも１種の昇華性着色剤を含む、ケミカルトナー組成物である。
【０００６】
また、本発明は、少なくとも１種の硬化性非晶質樹脂と、場合によっては１種または複数の結晶質樹脂と、場合によっては１種または複数の放射線硬化性重合開始剤と、少なくとも１種のアグリゲート化剤と、および少なくとも１種の昇華性着色剤とを含むトナー粒子を有する、ケミカルトナー組成物である。
【０００７】
また、本発明は、転写印刷方法であって、前記方法が、転写シートの上に所望のパターンでエマルションアグリゲーショントナー組成物を付与して、前記転写シートの上に画像を形成させる工程であって、前記トナー組成物が少なくとも１種の硬化性非晶質樹脂および少なくとも１種の昇華性着色剤を含む、工程と、前記転写シートの上の画像を硬化させる工程と、前記転写シートを耐久性受像基材に加圧接触させ、前記転写シートを加熱する工程と、および、前記耐久性受像基材の上に画像を形成させる工程と、を含む、転写印刷方法である。
【発明を実施するための形態】
【０００８】
本明細書において記載されているのは、少なくとも１種の硬化性非晶質樹脂および少なくとも１種の昇華性着色剤を含むケミカルトナー組成物である。
【０００９】
いくつかの実施態様においては、そのケミカルトナー組成物には、少なくとも１種の硬化性非晶質樹脂、たとえば米国特許出願公開第２００５／０１９１５７３号明細書に記載されているようなものが含まれる。硬化性樹脂とは、粉体塗装技術の際に硬化させることが可能な樹脂である。「硬化性」という用語は、たとえば重合可能である成分または成分の組合せ、すなわち重合によって硬化させることが可能な物質を指していて、それには、たとえばフリーラジカル経路および／または放射線に対する感度が高い光重合開始剤を使用することによって光開始される重合が含まれる。
【００１０】
硬化性非晶質樹脂の例としては以下のものが挙げられる。エポキシ樹脂、多官能性エポキシ樹脂、不飽和ポリエステル樹脂、カルボキシ官能性ポリエステル樹脂、ヒドロキシ官能性ポリエステル樹脂、ポリオール樹脂、ポリカルボン酸樹脂、ポリ（エポキシ−アクリル酸）−不飽和ポリイミド樹脂、不飽和ポリアミド樹脂、不飽和ポリカーボネート樹脂、およびそれらの混合物などである。
【００１１】
いくつかの実施態様においては、その硬化性非晶質樹脂が不飽和樹脂である。したがって、その不飽和樹脂は、不飽和なポリマであって、活性化照射たとえば紫外光線と適切な光重合開始剤の存在下で架橋させることが可能である。
【００１２】
さらなるいくつかの実施態様においては、その硬化性非晶質樹脂が、フマレート基またはマレエート基を含む不飽和ポリエステル樹脂である。フマレート基またはマレエート基を含む適切な不飽和ポリエステル樹脂の例としては以下のものが挙げられる。ポリ（プロポキシル化ビスフェノール−フマレート）、ポリ（エトキシル化ビスフェノール−フマレート）、ポリ（ブチロキシル化ビスフェノール−フマレート）、ポリ（プロポキシル化ビスフェノール−マレエート）、ポリ（エトキシル化ビスフェノール−マレエート）、ポリ（ブチロキシル化ビスフェノール−マレエート）、コポリ（ジエチレン−プロピレンテレフタレート）−コポリ（ジエチレン−プロピレンフマレート）、コポリ（プロピレン−テレフタレート）−コポリ（プロピレン−フマレート）、コポリ（ジエチレン−プロピレンテレフタレート）−コポリ（ジエチレン−プロピレンマレエート）、コポリ（プロピレン−テレフタレート）−コポリ（プロピレン−マレエート）、それらの混合物などである。
【００１３】
多くの供給源から入手可能な不飽和ポリエステル樹脂は、示差走査熱量測定（ＤＳＣ）によって測定してたとえば約３０℃〜約９０℃、たとえば約３５℃〜約８０℃の各種のガラス転移温度を有することができる。その不飽和ポリエステル樹脂は、ゲル浸透クロマトグラフィ（ＧＰＣ）によって測定して、たとえば約１，０００〜約７５，０００、約２，０００〜約５０，０００の数平均分子量（Ｍｎ）を有していてよい。その硬化性非晶質樹脂の重量平均分子量（Ｍｗ）は、ポリスチレン標準を使用したＧＰＣにより求めて、１５０，０００以下、たとえば約２，０００〜約１００，０００、および約３，０００〜約５０，０００である。その不飽和ポリエステル樹脂の分子量分布（Ｍｗ／Ｍｎ）は、たとえば約２〜約６、より具体的には約２〜約４である。
【００１４】
いくつかの実施態様においては、その硬化性非晶質樹脂が、エポキシ官能化樹脂を触媒およびポリオールと反応させて得られる熱硬化性樹脂、または酸官能化樹脂たとえばポリアクリル酸、ポリメタクリル酸、ポリスチレンアクリル酸、ポリスチレンメタクリル酸、酸末端基を有するポリエステルなどであってもよい。さらに、熱硬化性樹脂は、ポリオールと２官能化イソシアネート有機化合物とから誘導してもよいが、そのようなものとしてたとえば以下のものが挙げられる。ベンゼンジイソシアネート、トルエンジイソシアネート、ジフェニルメタンジイソシアネート、１，６−ヘキサメチレンジイソシアネート、ビス（４−イソシアナトシクロヘキシル）−メタン、モンジュール（ＭＯＮＤＵＲ）ＣＢ−６０、モンジュール（ＭＯＮＤＵＲ）ＣＢ−７５、モンジュール（ＭＯＮＤＵＲ）ＭＲ、モンジュール（ＭＯＮＤＵＲ）ＭＲＳ１０、パピ（ＰＡＰＩ）２７、パピ（ＰＡＰＩ）１３５、アイソネート（Ｉｓｏｎａｔｅ）１４３Ｌ、アイソネート（Ｉｓｏｎａｔｅ）１８１、アイソネート（Ｉｓｏｎａｔｅ）１２５Ｍ、アイソネート（Ｉｓｏｎａｔｅ）１９１、アイソネート（Ｉｓｏｎａｔｅ）２４０、およびε−カプロラクタムブロックトイソシアネートポリマなどである。
【００１５】
いくつかの実施態様においては、硬化性非晶質樹脂は、オレフィン系モノマの混合物を付加重合させることによって誘導することも可能であるが、それは以下のものを含む。スチレン、アルキルアクリレートおよび／もしくはアルキルメタクリレート、アクリル酸、メタクリル酸および／またはβ−カルボキシエチルアクリレート、グリシジルアクリレートおよび／もしくはグリシジルメタクリレートなどである。たとえば、トナー樹脂は次式の構造を有する。
【化１】
2011100129.tif 000002
［式中、Ｒは、フェニルとカルボキシ−アルキレート置換基との混合物であり、Ｒ’は、水素原子またはメチル置換基であり、そしてＲ”は、水素原子またはエチルカルボン酸置換基であり、そして、ｍ、ｎおよびｏは、その樹脂のセグメント単位を表す整数であるが、それらのセグメントは、樹脂の中にランダムに分布されている。］
【００１６】
ケミカルトナー組成物には、任意成分の硬化剤をさらに含んでいてもよい。硬化剤の例としては以下のものが挙げられる。エポキシフェノールノボラックおよびエポキシクレゾールノボラック；オキシムを用いてブロックされたイソシアネート硬化剤たとえば、メチルエチルケトオキシムを用いてブロックされたイソホロンジイソシアネート、アセトンオキシムを用いてブロックされたテトラメチレンキシレンジイソシアネート、およびメチルエチルケトオキシムを用いてブロックされたデスモジュール（Ｄｅｓｍｏｄｕｒ）Ｗ（ジシクロヘキシルメタンジイソシアネート硬化剤）；光安定性エポキシ樹脂たとえば「サントリンク（Ｓａｎｔｏｌｉｎｋ）ＬＳＥ１２０」（モンサント（Ｍｏｎｓａｎｔｏ）製）；アリサイクリックポリエポキシドたとえば「ＥＨＰＥ−３１５０」（ダイセル（Ｄａｉｃｅｌ）製）；多官能アミン；ジシアノジアミド；ビスフェノールＡ；ビスフェノールＳ；水素化ビスフェノール；ポリフェノール樹脂；イミダゾールたとえば、２−メチルイミダゾールおよび２−フェニルイミダゾール；ベータヒドロキシ−アルキルアミド；ウレトジオン；ならびに多官能イソシアネートたとえば、２，４−トルエンジイソシアネート、２，６−トルエンジイソシアネート、アルカリンジイソシアネート、キシレン−ジイソシアネート、イソホロン−ジイソシアネート、メチレン−ビス（４−フェニルイソシアネート）、メチレン−ビス（４−シクロヘキシル）イソシアネート、３，３’−ビトルエン−４，４’−ジイソシアネート、ヘキサメチレン−ジイソシアネート、およびナフタレン−１，５−ジイソシアネート；さらにはその他公知もしくは今後開発される硬化剤および重合開始剤などである。
【００１７】
場合によっては、ケミカルトナー組成物には１種または複数の結晶質ポリエステル樹脂をさらに含んでいてもよい。本明細書で使用するとき、「結晶質」という用語は、三次元の次数を有するポリエステルを指している。本明細書で使用するとき、「半晶質樹脂」という用語は、たとえば約１０〜約９０％、より具体的には約１２〜約７０％の結晶化率を有する樹脂を指している。さらに、以後において使用する場合、「結晶質ポリエステル樹脂」および「結晶質樹脂」という用語には、特に断らない限り、結晶質樹脂と半晶質樹脂の両方が包含される。
【００１８】
いくつかの実施態様においては、その結晶質ポリエステル樹脂が、飽和結晶質ポリエステル樹脂または不飽和結晶質ポリエステル樹脂である。
【００１９】
結晶質ポリエステル樹脂の代表的な例としては、たとえば以下のような各種の結晶質ポリエステルを挙げることができる。ポリ（エチレン−アジペート）、ポリ（プロピレン−アジペート）、ポリ（ブチレン−アジペート）、ポリ（ペンチレン−アジペート）、ポリ（ヘキシレン−アジペート）、ポリ（オクチレン−アジペート）、ポリ（エチレン−スクシネート）、ポリ（プロピレン−スクシネート）、ポリ（ブチレン−スクシネート）、ポリ（ペンチレン−スクシネート）、ポリ（ヘキシレン−スクシネート）、ポリ（オクチレン−スクシネート）、ポリ（エチレン−セバケート）、ポリ（プロピレン−セバケート）、ポリ（ブチレン−セバケート）、ポリ（ペンチレン−セバケート）、ポリ（ヘキシレン−セバケート）、ポリ（オクチレン−セバケート）、ポリ（ノニレン−セバケート）、ポリ（デシレン−セバケート）、ポリ（ウンデシレン−セバケート）、ポリ（ドデシレン−セバケート）、ポリ（エチレン−ドデカンジオエート）、ポリ（プロピレン−ドデカンジオエート）、ポリ（ブチレン−ドデカンジオエート）、ポリ（ペンチレン−ドデカンジオエート）、ポリ（ヘキシレン−ドデカンジオエート）、ポリ（オクチレン−ドデカンジオエート）、ポリ（ノニレン−ドデカンジオエート）、ポリ（デシレン−ドデカンジオエート）、ポリ（ウンデシレン−ドデカンジオエート）、ポリ（ドデシレン−ドデカンジオエート）、ポリ（エチレン−フマレート）、ポリ（プロピレン−フマレート）、ポリ（ブチレン−フマレート）、ポリ（ペンチレン−フマレート）、ポリ（ヘキシレン−フマレート）、ポリ（オクチレン−フマレート）、ポリ（ノニレン−フマレート）、ポリ（デシレン−フマレート）、コポリ（５−スルホイソフタロイル）−コポリ（エチレン−アジペート）、コポリ（５−スルホイソフタロイル）−コポリ（プロピレン−アジペート）、コポリ（５−スルホイソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、コポリ（５−スルホ−イソフタロイル）−コポリ（オクチレン−アジペート）、コポリ（５−スルホ−イソフタロイル）−コポリ（エチレン−アジペート）、コポリ（５−スルホ−イソフタロイル）−コポリ（プロピレン−アジペート）、コポリ（５−スルホ−イソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、コポリ（５−スルホ−イソフタロイル）−コポリ（オクチレン−アジペート）、コポリ（５−スルホイソフタロイル）−コポリ（エチレン−スクシネート）、コポリ（５−スルホイソフタロイル）−コポリ（プロピレン−スクシネート）、コポリ（５−スルホイソフタロイル）−コポリ（ブチレン−スクシネート）、コポリ（５−スルホイソフタロイル）−コポリ（ペンチレン−スクシネート）、コポリ（５−スルホイソフタロイル）−コポリ（ヘキシレン−スクシネート）、コポリ（５−スルホイソフタロイル）−コポリ（オクチレン−スクシネート）、コポリ（５−スルホ−イソフタロイル）−コポリ（エチレン−セバケート）、コポリ（５−スルホ−イソフタロイル）−コポリ（プロピレン−セバケート）、コポリ（５−スルホ−イソフタロイル）−コポリ（ブチレン−セバケート）、コポリ（５−スルホ−イソフタロイル）−コポリ（ペンチレン−セバケート）、コポリ（５−スルホ−イソフタロイル）−コポリ（ヘキシレン−セバケート）、コポリ（５−スルホ−イソフタロイル）−コポリ（オクチレン−セバケート）、コポリ（５−スルホ−イソフタロイル）−コポリ（エチレン−アジペート）、コポリ（５−スルホ−イソフタロイル）−コポリ（プロピレン−アジペート）、コポリ（５−スルホ−イソフタロイル）−コポリ（ブチレン−アジペート）、コポリ（５−スルホ−イソフタロイル）−コポリ（ペンチレン−アジペート）、コポリ（５−スルホ−イソフタロイル）−コポリ（ヘキシレン−アジペート）、およびそれらの組合せなどである。
【００２０】
結晶質ポリエステル樹脂は、多くの供給源から入手可能であり、各種、たとえば約３０℃〜約１２０℃、たとえば約５０℃〜約９０℃の融点を有していてよい。その結晶質樹脂は、ゲル浸透クロマトグラフィ（ＧＰＣ）によって測定して、たとえば約１，０００〜約５０，０００、たとえば約２，０００〜約２５，０００の数平均分子量（Ｍｎ）を有していてよい。その樹脂の重量平均分子量（Ｍｗ）は、ポリスチレン標準を使用したＧＰＣにより求めて、５０，０００以下、たとえば約２，０００〜約５０，０００、および約３，０００〜約４０，０００である。その結晶質樹脂の分子量分布（Ｍｗ／Ｍｎ）は、たとえば約２〜約６、より具体的には約２〜約４である。
【００２１】
好適な結晶質ポリエステル樹脂としては、米国特許第７，３２９，４７６号明細書、ならびに米国特許出願公開第２００６／０２１６６２６号明細書、米国特許出願公開第２００８／０１０７９９０号明細書、米国特許出願公開第２００８／０２３６４４６号明細書および米国特許出願公開第２００９／００４７５９３号明細書に開示されているものが挙げられる。いくつかの実施態様においては、好適な不飽和結晶質樹脂には、エチレングリコールおよびドデカン二酸とフマル酸との混合物のコモノマを含む樹脂が含まれていてもよい。
【化２】
2011100129.tif 000003
（Ｉ）
［式中、ｂは５〜２０００であり、ｄは５〜２０００である。］
【００２２】
本明細書において半晶質ポリエステル樹脂を使用する場合には、その半晶質樹脂には以下のものが含まれていてよい。ポリ（３−メチル−１−ブテン）、ポリ（ヘキサメチレンカーボネート）、ポリ（エチレン−ｐ−カルボキシフェノキシ−ブチレート）、ポリ（エチレン−酢酸ビニル）、ポリ（アクリル酸デコシル）、ポリ（アクリル酸ドデシル）、ポリ（アクリル酸オクタデシル）、ポリ（メタクリル酸オクタデシル）、ポリ（メタクリル酸ベヘニルポリエトキシエチル）、ポリ（エチレンアジペート）、ポリ（デカメチレンアジペート）、ポリ（デカメチレンアゼラエート）、ポリ（ヘキサメチレンオキサレート）、ポリ（デカメチレンオキサレート）、ポリ（エチレンオキシド）、ポリ（プロピレンオキシド）、ポリ（ブタジエンオキシド）、ポリ（デカメチレンオキシド）、ポリ（デカメチレンスルフィド）、ポリ（デカメチレンジスルフィド）、ポリ（エチレンセバケート）、ポリ（デカメチレンセバケート）、ポリ（エチレンスベレート）、ポリ（デカメチレンスクシネート）、ポリ（エイコサメチレンマロネート）、ポリ（エチレン−ｐ−カルボキシフェノキシ−ウンデカノエート）、ポリ（エチレンジチオイソフタレート）、ポリ（メチルエチレンテレフタレート）、ポリ（エチレン−ｐ−カルボキシフェノキシ−バレレート）、ポリ（ヘキサメチレン−４，４’−オキシジベンゾエート）、ポリ（１０−ヒドロキシカプリン酸）、ポリ（イソフタルアルデヒド）、ポリ（オクタメチレンドデカンジオエート）、ポリ（ジメチルシロキサン）、ポリ（ジプロピルシロキサン）、ポリ（テトラメチレンフェニレンジアセテート）、ポリ（テトラメチレントリチオジカルボキシレート）、ポリ（トリメチレンドデカンジオエート）、ポリ（ｍ−キシレン）、ポリ（ｐ−キシリレンピメルアミド）、およびそれらの組合せなどである。
【００２３】
その硬化性非晶質樹脂または結晶質ポリエステル樹脂が、分岐状樹脂であってもよい。本明細書で使用するとき、「分岐状（ｂｒａｎｃｈｅｄまたはｂｒａｎｃｈｉｎｇ）」という用語には、分岐状樹脂および／または架橋樹脂が含まれる。それらの分岐状樹脂を形成させるために使用する分岐化剤としては、たとえば以下のものが挙げられる。多価ポリ酸たとえば、１，２，４−ベンゼン−トリカルボン酸、１，２，４−シクロヘキサントリカルボン酸、２，５，７−ナフタレントリカルボン酸、１，２，４−ナフタレントリカルボン酸、１，２，５−ヘキサントリカルボン酸、１，３−ジカルボキシル−２−メチル−２−メチレン−カルボキシルプロパン、テトラ（メチレン−カルボキシル）メタン、および１，２，７，８−オクタンテトラカルボン酸、それらの酸無水物、それらの１〜約６個の炭素原子の低級アルキルエステル；多価ポリオールたとえば、ソルビトール、１，２，３，６−ヘキサンテトロール、１，４−ソルビタン、ペンタエリスリトール、ジペンタエリスリトール、トリペンタエリスリトール、スクロース、１，２，４−ブタントリオール、１，２，５−ペンタトリオール、グリセロール、２−メチルプロパントリオール、２−メチル−１，２，４−ブタントリオール、トリメチロールエタン、トリメチロールプロパン、１，３，５−トリヒドロキシメチルベンゼン、それらの混合物などである。選択された分岐化剤の量は、樹脂のたとえば約０．１〜約５モルパーセントとする。
【００２４】
直鎖状または分岐状の不飽和ポリエステルは、飽和と不飽和両方の二酸（もしくは酸無水物）と二価アルコール（グリコールもしくはジオール）との間のインサイチュー予備反応（ｉｎ  ｓｉｔｕ  ｐｒｅ−ｗｉｓｅ  ｒｅａｃｔｉｏｎ）ができるように選択する。得られる不飽和ポリエステルは、２つの部位で反応性（たとえば、架橋性）がある。例えば、（ｉ）ポリエステル主鎖の中の不飽和部位（二重結合）、および（ｉｉ）酸−塩基反応に加わることができる、カルボキシル、ヒドロキシなどの基のような官能基などである。典型的な不飽和ポリエステル樹脂は、二酸および／または酸無水物とジオールとを使用する、溶融重縮合またはその他の重合法によって調製される。
【００２５】
選択される硬化性非晶質樹脂または結晶質ポリエステル樹脂を合成するために使用するモノマには制限はなく、使用するモノマには、たとえばエチレン、プロピレンなどのいずれか１種または複数が含まれていてよい。公知の連鎖移動剤、たとえば、ドデカンチオールまたは四臭化炭素を使用して、ポリエステルの分子量特性を調節することも可能である。それらのモノマから硬化性非晶質または結晶質ポリエステルを形成させるためには、各種適切な方法を使用してよく、制限はない。
【００２６】
硬化性非晶質樹脂および結晶質ポリエステル樹脂は、固形分規準で、トナー粒子（すなわち、外部添加剤を除いたトナー粒子）の約６５〜約９９重量パーセント、たとえば約７５〜約９７重量パーセントの量で存在させることができる。結晶質樹脂の非晶質樹脂に対する比率は、約（０：１００）から約（５０：５０）まで、たとえば約（５：９５）から約（３５：６５）までの範囲とすることができる。しかしながら、いくつかの実施態様においては、共存するその他の原料のタイプと量に応じて、それらの範囲の外側の量および外側の比率で使用することも可能である。
【００２７】
１種、２種またはそれ以上の硬化性非晶質樹脂および／または結晶質ポリエステル樹脂を使用することができる。それらのトナー樹脂を２種以上使用する実施態様においては、それらのトナー樹脂を、各種適切な比率（たとえば重量比）、たとえば、約５％（第一の樹脂）／９５％（第二の樹脂）から約９５％（第一の樹脂）／５％（第二の樹脂）までで存在させてよい。
【００２８】
本明細書において記載されているトナー粒子は、各種適切な化学的プロセス、たとえば乳化重合や懸濁重合により製造することができる。調製方法に依存して、そのラテックス粒子が、極めて狭い粒径分布を有していたり、あるいは広い粒径分布を有していたりする可能性がある。
【００２９】
本明細書において記載されている実施態様を説明する目的で、以下において乳化重合法に関連させて硬化性非晶質樹脂エマルションを論ずる。ポリエステル樹脂を含むトナー粒子を製造するための、場合によっては１種または複数の光重合開始剤を含む樹脂エマルションを生成させるための方法の一例が、米国特許第７，０２９，８１７号明細書に開示されている。エマルションアグリゲーショントナー分散体は、米国特許第７，４３２，３２４号明細書に開示されている溶融混合プロセスおよび転相プロセスなど（これらに限定される訳ではない）を含めたその他のプロセスによって生成させてもよい。
【００３０】
トナー粒子をエマルションアグリゲーション（ＥＡ）プロセスによって作り出してもよいが、そのようなプロセスは、多くの特許たとえば、米国特許第５，５９３，８０７号明細書、米国特許第５，２９０，６５４号明細書、米国特許第５，３０８，７３４号明細書、および米国特許第５，３７０，９６３号明細書に記載されている。
【００３１】
いくつかの実施態様においては、トナー組成物は、各種公知のエマルションアグリゲーションプロセスたとえば、昇華性着色剤およびその他各種の所望もしくは必要な添加剤、ならびに硬化性非晶質樹脂を含むエマルションをアグリゲート化させる工程、および次いでそのアグリゲート混合物を融合化させる工程が含まれるようなプロセスによって調製してもよい。その硬化性非晶質樹脂エマルションは、適切な溶媒の中に、硬化性非晶質樹脂と、場合によっては１種または複数の放射線硬化性重合開始剤とを溶解させることにより調製してもよい。いくつかの実施態様においては、その樹脂エマルションは、非晶質ポリエステル樹脂と任意成分の結晶質ポリエステル樹脂とを溶媒の中に溶解させることにより調製する。
【００３２】
いくつかの実施態様においては、本明細書において記載されているトナー粒子が、放射線硬化性であってもよい。したがって、たとえば「放射線硬化性」という用語は、重合開始剤の存在下または非存在下で、放射線源たとえば光源および熱源に暴露させることによる硬化のすべての形態をカバーしているものとする。
【００３３】
そのような実施態様においては、そのケミカルトナーに、任意成分の放射線硬化性重合開始剤がさらに含まれていてもよい。たとえば、その硬化性非晶質樹脂がＵＶ照射により硬化されるのならば、そのケミカルトナーに光重合開始剤が含まれていてもよい。たとえばＵＶ光重合開始剤のような光重合開始剤の例としては、たとえば以下のものが挙げられる。ヒドロキシシクロヘキシルフェニルケトン；その他のケトン類たとえばアルファ−アミノケトンおよび４−（２−ヒドロキシエトキシ）フェニル−（２−ヒドロキシ−２−プロピル）ケトン；ベンゾイン；ベンゾインアルキルエーテル；ベンゾフェノンたとえば、２，４，６−トリメチルベンゾフェノンおよび４−メチルベンゾフェノン；トリメチルベンゾイルフェニルホスフィンオキシド；アゾ化合物；アントラキノンおよび置換アントラキノン；アセトフェノン、チオキサントン；ケタール；アシルホスフィン；およびそれらの混合物などである。光重合開始剤のその他の例としては、２−ヒドロキシ−２−メチル−１−フェニル−プロパン−１−オン、および２−イソプロピル−９Ｈ−チオキサンテン−９−オンなどが挙げられるが、これらに限定される訳ではない。
【００３４】
いくつかの実施態様においては、そのケミカルトナー組成物には、約０．５〜約１５重量％の放射線硬化性重合開始剤が含まれる。
【００３５】
硬化性非晶質樹脂と、場合によっては１種または複数の放射線硬化性重合開始剤とを溶媒の中に溶解させ、場合によっては安定剤、そして場合によっては界面活性剤を含む適切な媒体、たとえば水たとえば脱イオン水の中に混合させる。適切な溶媒としては、アルコール、ケトン、エステル、エーテル、塩素化溶媒、窒素含有溶媒、およびそれらの混合物が挙げられる。
【００３６】
安定剤の例としては、水溶性アルカリ金属水酸化物、たとえば水酸化ナトリウム、水酸化カリウム、水酸化リチウム、水酸化ベリリウム、水酸化マグネシウム、水酸化カルシウム、もしくは水酸化バリウム：水酸化アンモニウム：アルカリ金属炭酸塩、たとえば重炭酸ナトリウム、重炭酸リチウム、重炭酸カリウム、炭酸リチウム、炭酸カリウム、炭酸ナトリウム、炭酸ベリリウム、炭酸マグネシウム、炭酸カルシウム、炭酸バリウム、もしくは炭酸セシウム：またはそれらの混合物などが挙げられる。
【００３７】
場合によっては、たとえばその硬化性非晶質樹脂にさらなる安定性を与えるために、上述の媒体に界面活性剤のようなさらなる安定剤を添加してもよい。１種、２種またはそれ以上の界面活性剤を使用してもよい。それらの界面活性剤は、イオン性界面活性剤およびノニオン性界面活性剤から選択すればよい。「イオン性界面活性剤」という用語には、アニオン性界面活性剤とカチオン性界面活性剤とが含まれる。いくつかの実施態様においては、アニオン性およびノニオン性界面活性剤を使用することによって、アグリゲーションの不安定化を招く可能性のある、コアギュラント（ｃｏａｇｕｌａｎｔ）の存在下におけるアグリゲーションプロセスを安定化させるのに役立たせることが可能である。
【００３８】
いくつかの実施態様においては、界面活性剤がトナー組成物の重量の約０．０１％〜約１０％の量で存在するように、界面活性剤を使用してもよい。
【００３９】
１種または複数の安定剤を添加した後で、そうして得られた混合物を、各種所望の時間をかけて混合または均質化させることができる。
【００４０】
次いで、その混合物を加熱して溶媒を蒸発させ、次いで冷却して室温とする。たとえば、溶媒の蒸発は、溶媒を蒸発させる水中の溶媒の沸点よりも高い、たとえば約６０℃〜約１００℃、たとえば約７０℃〜約９０℃、もしくは約８０℃のような適切な温度で実施することができるが、その温度は、たとえば使用される具体的な樹脂および溶媒を基準として調節するのがよい。
【００４１】
溶媒蒸発工程の後では、硬化性非晶質樹脂エマルションは、ハネウェル（Ｈｏｎｅｙｗｅｌｌ）のマイクロトラック（ＭＩＣＲＯＴＲＡＣ）ＵＰＡ１５０粒子サイズ分析計を用いて測定して、約１００〜約５００ナノメートル、たとえば約１３０〜約３００ナノメートルの範囲の平均粒子直径を有する。
【００４２】
また別ないくつかの実施態様においては、硬化性非晶質樹脂エマルションを、たとえば溶媒フラッシュ法または転相乳化法などのような適切なプロセスによって調製してもよい。
【００４３】
いくつかの実施態様においては、そのケミカルトナーに、少なくとも１種の昇華性着色剤をさらに含む。しかしながら、複数の昇華性着色剤を使用してもよい。そのような着色剤としては、昇華性染料および昇華性顔料が挙げられる。昇華性染料は一般的には分散染料と呼ばれており、通常１２０℃〜約２２０℃の間、可能性としては４００℃までの温度で昇華する。典型的な染料は、カラーインデックス（Ｃｏｌｏｒ  Ｉｎｄｅｘ）において「分散染料」に分類されているものであって、一般的には化学的にアゾ、アントラキノン、フタロシアニン、インドフェノール、インドアニリン、ペリノン、キノフタロン、アクリジン、キサントン、ジアジン、およびオキサジン染料を含む群に属しており、トナー粒子の中に拡散することができる。
【００４４】
好適な昇華性染料としては、たとえば以下のものが挙げられる。センシエント（Ｓｅｎｓｉｅｎｔ）製の染料、たとえばイントラサーム（Ｉｎｔｒａｔｈｅｒｍ）イエローＰ−１３４３ＮＴ、イントラサーム（Ｉｎｔｒａｔｈｅｒｍ）イエローＰ−１３４６ＮＴ、イントラサーム（Ｉｎｔｒａｔｈｅｒｍ）イエローＰ−３４６、イントラサーム（Ｉｎｔｒａｔｈｅｒｍ）ブリリアントイエローＰ−３４８、イントラサーム（Ｉｎｔｒａｔｈｅｒｍ）ブリリアントオレンジＰ−３６５、イントラサーム（Ｉｎｔｒａｔｈｅｒｍ）ブラウンＰ−１３０１、イントラサーム（Ｉｎｔｒａｔｈｅｒｍ）ダークブラウンＰ−１３０３、イントラサーム（Ｉｎｔｒａｔｈｅｒｍ）ピンクＰ−１３３５ＮＴ、イントラサーム（Ｉｎｔｒａｔｈｅｒｍ）ブリリアントレッドＰ−１３１４ＮＴ、イントラサーム（Ｉｎｔｒａｔｈｅｒｍ）レッドＰ−１３３９、イントラサーム（Ｉｎｔｒａｔｈｅｒｍ）ブルーＰ−１３０５ＮＴ、イントラサーム（Ｉｎｔｒａｔｈｅｒｍ）ブルーＰ−１４０４、Ｃ．Ｉ．ディスパース（Ｃ．Ｉ．Ｄｉｓｐｅｒｓｅ）ブルー３５９、イントラサーム（Ｉｎｔｒａｔｈｅｒｍ）オレンジＰ−３６７、イントラサーム（Ｉｎｔｒａｔｈｅｒｍ）ブリリアントブルーＰ−１３０９、Ｃ．Ｉ．ディスパース（Ｃ．Ｉ．Ｄｉｓｐｅｒｓｅ）レッド６０、イントラサーム（Ｉｎｔｒａｔｈｅｒｍ）イエローＰ−３４３ＮＴ；オーガニック・ダイスタッフス・コーポレーション（Ｏｒｇａｎｉｃ  Ｄｙｅｓｔｕｆｆｓ  Ｃｏｒｐｏｒａｔｉｏｎ）製の染料の、オルコ・トランスファー（Ｏｒｃｏ  Ｔｒａｎｓｆｅｒ）ブルー２Ｒ、オルコ・トランスファー（Ｏｒｃｏ  Ｔｒａｎｓｆｅｒ）スカーレットＢ、オルコ・トランスファー（Ｏｒｃｏ  Ｔｒａｎｓｆｅｒ）イエロー３Ｇ；ＥＣＳ・スペシャルティ・インキ・＆・ダイズ・リミテッド（ＥＣＳ  Ｓｐｅｃｉａｌｔｙ  Ｉｎｋ  ＆  Ｄｙｅｓ，Ｌｔｄ．）製の染料、たとえば、サブリ（Ｓｕｂｌｉ）ブルー７７０、サブリ（Ｓｕｂｌｉ）レッド７７０、サブリ（Ｓｕｂｌｉ）イエロー７８１、サブリ（Ｓｕｂｌｉ）ブラック７７４などである。その他好適な例としては以下のものが挙げられる。Ｃ．Ｉ．ディスパース（Ｃ．Ｉ．Ｄｉｓｐｅｒｓｅ）イエロー３、２３、２５、４２、５４、６４、７９、８２、８３、９３、９９、１００、１１９、１２２、１２４、１２６、１６０、１８４：１、１８６、１９８、１９９、２０４、２１１、２２４および２３７；ディスパース（Ｄｉｓｐｅｒｓｅ）ブルー６０；Ｃ．Ｉ．ディスパース（Ｃ．Ｉ．Ｄｉｓｐｅｒｓｅ）オレンジ１、３、７、１３、２５、２９、３１：１、３３、４９、５４、５５、６６、７３、１１８、１１９および１６３；Ｃ．Ｉ．ディスパース（Ｃ．Ｉ．Ｄｉｓｐｅｒｓｅ）レッド１、１３、５４、６０、７２、７３、８６、８８、９１、９２、９３、１１１、１２６、１２７、１３４、１３５、１４３、１４５、１５２、１５４、１５９、１６４、１６７：１、１７７、１８１、２０４、２０６、２０７、２２１、２３９、２４０、２５８、２７７、２７８、２８３、２８８、３１１、３２３、３４３、３４８、３５６および３６２；Ｃ．Ｉ．ディスパース（Ｃ．Ｉ．Ｄｉｓｐｅｒｓｅ）バイオレット１、３３；Ｃ．Ｉ．ディスパース（Ｃ．Ｉ．Ｄｉｓｐｅｒｓｅ）ブルー３、１４、１９、２６、５６、６０、７３、７９：１、８７、８７：１、１１３、１２８、１４３、１４８、１５４、１５８、１６５、１５：１、１６５：２、１７６、１８０、１８３、１８５、１９７、１９８、２０１、２１４、２２４、２２５、２５７、２６６、２６７、２８７、３５４、３５９、３６５および３６８；Ｃ．Ｉ．ディスパース（Ｃ．Ｉ．Ｄｉｓｐｅｒｓｅ）グリーン６：１および９、ならびにその他の適切な染料物質などである。その他の例としては以下のものが挙げられる。イーストマン・ファスト（Ｅａｓｔｍａｎ  Ｆａｓｔ）イエロー８ＧＬＦ、イーストマン（Ｅａｓｔｍａｎ）ブリリアントレッドＦＦＢＬ、イーストマン（Ｅａｓｔｍａｎ）ブルーＧＢＮ、イーストマン・ポリエステル（Ｅａｓｔｍａｎ  Ｐｏｌｙｅｓｔｅｒ）オレンジ２ＲＬ、イーストマン・ポリエステル（Ｅａｓｔｍａｎ  Ｐｏｌｙｅｓｔｅｒ）イエローＧＬＷ、イーストマン・ポリエステル（Ｅａｓｔｍａｎ  Ｐｏｌｙｅｓｔｅｒ）ダークオレンジＲＬ、イーストマン・ポリエステル（Ｅａｓｔｍａｎ  Ｐｏｌｙｅｓｔｅｒ）ピンクＲＬ、イーストマン・ポリエステル（Ｅａｓｔｍａｎ  Ｐｏｌｙｅｓｔｅｒ）イエロー５ＧＬＳ、イーストマン・ポリエステル（Ｅａｓｔｍａｎ  Ｐｏｌｙｅｓｔｅｒ）レッド２Ｇ、イーストマン・ポリエステル（Ｅａｓｔｍａｎ  Ｐｏｌｙｅｓｔｅｒ）ブルーＧＰ、イーストマン・ポリエステル（Ｅａｓｔｍａｎ  Ｐｏｌｙｅｓｔｅｒ）ブルーＲＬ、イーストーン（Ｅａｓｔｏｎｅ）イエローＲ−ＧＦＤ、イーストーン（Ｅａｓｔｏｎｅ）レッドＢ、イーストーン（Ｅａｓｔｏｎｅ）レッドＲ、イーストーン（Ｅａｓｔｏｎｅ）イエロー６ＧＮ、イーストーン（Ｅａｓｔｏｎｅ）オレンジ２Ｒ、イーストーン（Ｅａｓｔｏｎｅ）オレンジ３Ｒ、イーストーン（Ｅａｓｔｏｎｅ）オレンジＧＲＮ、イーストマン（Ｅａｓｔｍａｎ）レッド９０１、イーストマン・ポリエステル（Ｅａｓｔｍａｎ  Ｐｏｌｙｅｓｔｅｒ）ブルー４ＲＬ、イーストマン・ポリエステル（Ｅａｓｔｍａｎ  Ｐｏｌｙｅｓｔｅｒ）レッドＢ−ＬＳＷ、イーストマン（Ｅａｓｔｍａｎ  Ｔｕｒｑｕｏｉｓｅ）ターコイズ４Ｇ、イーストマン・ポリエステル（Ｅａｓｔｍａｎ  Ｐｏｌｙｅｓｔｅｒ）ブルーＢＮ−ＬＳＷ（以上のものはすべて、ニューヨーク州ロチェスター（Ｒｏｃｈｅｓｔｅｒ，ＮＹ）のイーストマン・コダック・カンパニー（Ｅａｓｔｍａｎ  Ｋｏｄａｋ  Ｃｏ．）から入手可能）などである。しかしながら、分散染料はこれらの染料に限定される訳ではない。
【００４５】
このトナー組成物の製造および使用プロセスにおいて有用なその他の染料としては、次のものが挙げられる。ＩＣＩ・ディスパース（ＩＣＩ  Ｄｉｓｐｅｒｓｅ）レッド；デュポン・ディスパース（ＤｕＰｏｎｔ  Ｄｉｓｐｅｒｓｅ）ブルー６０；バイエル・レジレン（Ｂａｙｅｒ  Ｒｅｓｉｒｅｎ）レッドＴＢ、およびバイエル・マクロレックス（Ｂａｙｅｒ  Ｍａｃｒｏｌｅｘ）Ｇなどである。トナー組成物において使用するのに適しているであろう、さらなる染料の例としては以下のものが挙げられる。ＢＡＳＦ・ルリフィックス（ＢＡＳＦ  Ｌｕｒｉｆｉｘ）ブルー５９０、ＢＡＳＦ・ルリフィックス（ＢＡＳＦ  Ｌｕｒｉｆｉｘ）オレンジ、ＢＡＳＦ・ルリフィックス（ＢＡＳＦ  Ｌｕｒｉｆｉｘ）レッド３８０、ＢＡＳＦ・ルリフィックス（ＢＡＳＦ  Ｌｕｒｉｆｉｘ）レッド４２０、ＢＡＳＦ・ルリフィックス（ＢＡＳＦ  Ｌｕｒｉｆｉｘ）イエロー１５０；ＩＣＩ・ディスパーゾル（ＩＣＩ  Ｄｉｓｐｅｒｓｏｌ）レッドＢ２Ｂ、ＩＣＩ・ディスパーゾル（ＩＣＩ  Ｄｉｓｐｅｒｓｏｌ）イエローＢＧＢ、およびＩＣＩ・ディスパーゾル（ＩＣＩ  Ｄｉｓｐｅｒｓｏｌ）ブルーＢＮなどである。それらのような染料物質は、キーストーン・アニリン・コーポレーション（Ｋｅｙｓｔｏｎｅ  Ａｎｉｌｉｎｅ  Ｃｏｒｐｏｒａｔｉｏｎ）、クロンプトン・＆・ノウルズ（Ｃｒｏｍｐｔｏｎ  ＆  Ｋｎｏｗｌｅｓ）、ＢＡＳＦ、バイエル（Ｂａｙｅｒ）、イー・アイ・デュポン・ドゥ・ヌムール・アンド・カンパニー（Ｅ．Ｉ．Ｄｕｐｏｎｔ  ｄｅ  Ｎｅｍｏｕｒｓ  ａｎｄ  Ｃｏ．）、チバ（Ｃｉｂａ）、ＩＣＩその他から市販されている。上の記述において重要なのは、その選択された染料が、熱的および化学的に安定であり、トナー粒子の中のポリマおよび各種その他のトナー添加剤との相溶性があり、そして色彩堅牢性があるという点である。
【００４６】
昇華性着色剤は、約１．５〜約２Ｊｏｕｌｅ／ｇ・℃の低い比熱と、約２０〜約１５０Ｊ／ｇの低い融解潜熱とを有している。先に例として挙げた染料の多くのものは、約１５０℃〜２５０℃の融点を有している。適切な染料は、約１．８Ｊｏｕｌｅ／ｇ・℃の比熱と、３０〜１２０Ｊｏｕｌｅ／ｇの間の融解潜熱とを有している。それらの染料はすべて容易に昇華し、トナー粒子の上に配すると均一に吸収されることが予想される。上述の染料のいくつかは、米国特許第４，０８１，２７７号明細書に開示されている。
【００４７】
昇華性着色剤は、トナー組成物の中に、各種所望の量または所望の色もしくは色相を得るのに有効な量、たとえばインキの少なくとも約０．１重量パーセントから、トナーの約５０重量パーセントまでの量で存在させるのがよい。
【００４８】
そのケミカルトナー組成物にはさらに、非昇華性顔料が含まれていてもよい。本明細書においては、非昇華性顔料とは、トナー組成物に着色は与えるが、１２０℃〜３００℃の間の温度では昇華しない各種顔料と定義される。たとえば、そのトナー組成物を転写印刷プロセスにおいて使用する場合、その転写基材の上への第一の着色画像を印刷するために非昇華性顔料を使用してもよい。その第一の着色画像の色は、非昇華性顔料と同じ色である。その転写基材に熱および／または圧力を加えてから、第二の着色画像（これは、第一の着色画像と同じであっても、あるいはまったく異なっていてもよい）を、その耐久性基材に転写する。そのようなプロセスは、文書のセキュリティプロセスのために異なった画像を記録するのに有用であろう。
【００４９】
昇華性着色剤を含むＥＡトナーを配合するにあたっては、水性溶媒の中に昇華性着色剤の安定した分散体をまず調製するが、その昇華性着色剤粒子は、４００ｎｍ未満の粒径を有している。その分散体にはさらに、適切な分散助剤を含んでいてもよく、そのようなものとしては、たとえば分散剤ＭＦ、分散剤ＮＮＤ、ナフタレンスルホン酸ナトリウムおよび／または界面活性剤たとえば、とりわけ、エア・プロダクツ（Ａｉｒ  Ｐｒｏｄｕｃｔｓ）により市販されているサーフィノール（ＳＵＲＦＹＮＯＬ）製品、ローム・＆・ハース（Ｒｏｈｍ  ＆  Ｈａａｓ）のタモール（ＴＡＭＯＬ）製品、およびＢｙｋ・ケミー（Ｂｙｋ−Ｃｈｅｍｉｅ）のＢＹＫ製品などが挙げられる。
【００５０】
前駆トナー（ｐｒｅ−ｔｏｎｅｒ）混合物は、昇華性着色剤および場合によってはその他の物質、界面活性剤、ならびに硬化性非晶質樹脂を組み合わせることによって調製する。いくつかの実施態様においては、前駆トナー混合物のｐＨは約２．５〜約４となるように調節する。前駆トナー混合物のｐＨは、酸によって調節してもよい。さらに、いくつかの実施態様においては、前駆トナー混合物は場合によっては均質化されていてもよい。
【００５１】
したがって、そのプロセスは、以下の工程を含む。非晶質ポリエステル樹脂および／または結晶質ポリエステル樹脂を、昇華性着色剤および場合によってはその他の添加剤の存在下にブレンドする工程、そのブレンド物を室温から約２８〜６０℃にまで徐々に加熱して、平均サイズが約３ミクロン〜約１２ミクロン、たとえば約６ミクロンの粒子で、たとえば約０．９００〜約０．９９０の円形度（ＦＰＩＡ・シスメックス（ＦＰＩＡ  ＳＹＳＭＥＸ）分析計で測定）を有するアグリゲート化された粒子を得る工程などである。
【００５２】
アグリゲーションに続けて、そのアグリゲート化物を融合化させてもよい。融合は、そのアグリゲート混合物を硬化性非晶質樹脂のＴｇよりも約５℃〜約２０℃高い温度にまで加熱することによって達成することができる。
【００５３】
融合の後、その混合物を冷却して室温とすればよい。冷却後、そのトナー粒子の混合物は、水を用いて洗浄してから乾燥させる。
【００５４】
アグリゲーションおよび融合をさせることによって、それらの実施態様のトナー粒子は約１〜約１５ミクロンの平均粒径を有するようになる。実施態様のトナー粒子の容積による容積幾何学的粒径分布（ＧＳＤＶ）（Ｄ８４／Ｄ５０）を、約１．１０〜約１．５５の範囲とするのがよい。
【００５５】
いくつかの実施態様においては、そのプロセスには、界面活性剤、乳化剤、およびその他の添加剤（たとえば、先に説明したようなもの）を使用することが含まれていてもよい。同様にして、上述のプロセスを各種修正しうることは自明であり、本明細書に包含されるものとする。
【００５６】
本明細書において記載されているトナー粒子には、その他の成分たとえば、昇華性着色剤および非昇華性顔料、ならびに各種の外部添加剤をさらに含んでいてもよい。
【００５７】
ケミカルトナーには、各種適切な表面添加剤をさらに含んでいてもよい。表面添加剤の例としては、表面処理をしたヒュームドシリカが挙げられる。一般に、シリカをトナー表面に付着させるのは、トナーの流動性、摩擦帯電の増強、混合の調節、現像および転写安定性の改良、トナーブロッキング温度の上昇などのためである。ＴｉＯ２を付着させるのは、相対湿度（ＲＨ）安定性の改良、摩擦帯電の調節および現像および転写安定性の改良などのためである。好適なＳｉＯ２とＴｉＯ２の例としては、ＤＴＭＳ（デシルトリメトキシシラン）またはＨＭＤＳ（ヘキサメチルジシラザン）を含む化合物を用いて表面処理されたものが挙げられる。
【００５８】
場合によっては、ケミカルトナー組成物にワックスを組み合わせてもよい。組み合わせる場合には、ワックスは、たとえばトナー粒子の約１重量パーセント〜約２５重量パーセント、いくつかの実施態様においては、トナー粒子の約５重量パーセント〜約２０重量パーセントの量で存在させるのがよい。
【００５９】
選択可能なワックスとしては、たとえば、約５００〜約２０，０００、いくつかの実施態様においては約１，０００〜約１０，０００の重量平均分子量を有するワックスが挙げられる。使用できるワックスとしては、たとえば以下のものが挙げられる。ポリオレフィンたとえば、ポリエチレン、ポリプロピレン、およびポリブテンワックス；植物由来のワックスたとえば、カルナウバワックス、ライスワックス、カンデリラワックス、木ロウ、およびホホバ油；動物由来のワックス；鉱物由来のワックスおよび石油由来のワックスたとえば、モンタンワックス、オゾケライト、セレシン、パラフィンワックス、マイクロクリスタリンワックス、およびフィッシャー・トロプシュワックス；高級脂肪酸と高級アルコールとから得られるエステルワックス；高級脂肪酸と一価もしくは多価低級アルコールとから得られるエステルワックス；高級脂肪酸と多価アルコールマルチマ（ｍｕｌｔｉｍｅｒ）とから得られるエステルワックス；ソルビタン高級脂肪酸エステルワックス、およびコレステロール高級脂肪酸エステルワックスたとえば、コレステリルステアレートなどである。
【００６０】
いくつかの実施態様においては、Ａ−ゾーンおよびＣ−ゾーンのいずれにおいても、トナー粒子の望ましい電荷分布は、約−２ｍｍ〜約−２５ｍｍ変位、たとえば約−４ｍｍ〜約−２０ｍｍ変位である。
【００６１】
トナーの電荷性能すなわち分布は、ｑ／ｄ（ｍｍ）として境界を定められることが多い。トナーの電荷（ｑ／ｄ）は、トナーの電荷分布の中点として測定される。その電荷は、１００ボルト／ｃｍの横断電場印加を用いた、電荷スペクトログラフにおけるゼロラインからの変位のミリメートルとして報告される。ｍｍ単位でのｑ／ｄ測定は、ｍｍでの数値に０．０９２を掛け算することによって、ｆＣ／μｍの数値に換算することができる。
【００６２】
いくつかの実施態様においては、Ａ−ゾーンのＣ−ゾーンに対する電荷分布の比を、可能な限り１に近くするのが望ましい。当業者は多くの場合、この比率（Ｃ−ゾーン／Ａ−ゾーン）を相対湿度（ＲＨ）感度と呼んでいる。いくつかの実施態様においては、ＲＨ感度を、約１０未満、たとえば約０．０３〜約８の範囲とするのがよい。
【００６３】
本明細書において記載されているトナー粒子は、受容可能なトナーコヒージョン（ｃｏｈｅｓｉｏｎ）も示す。トナーのコヒージョンは、ホソカワ・ミクロン・ＰＴ−Ｒ（Ｈｏｓｏｋａｗａ  Ｍｉｃｒｏｎ  ＰＴ−Ｒ）試験器（ミクロン・パウダーズ・システムズ（Ｍｉｃｒｏｎ  Ｐｏｗｄｅｒｓ  Ｓｙｓｔｅｍｓ）から入手可能）を用いて測定することができる。トナーのコヒージョンは典型的には、パーセント（％）コヒージョンとして表される。パーセント・コヒージョンは、既知の質量、すなわち２ｇのトナーを、上部の篩が５３ミクロンメッシュまたは開口、中央の篩が４５ミクロンメッシュまたは開口、そして下部の篩が３８ミクロンメッシュまたは開口である、一組の積み上げた篩の上に置き、その篩とトナーとを、一定時間一定の振幅、すなわち９０秒間振幅１ミリメートルで振動させることにより測定することができる。篩はすべてステンレス鋼で作る。次いで、パーセント・コヒージョンを以下のようにして計算する。
％コヒージョン＝５０＊Ａ＋３０＊Ｂ＋１０＊Ｃ
［式中、Ａは、５３ミクロンの篩の上に残ったトナーの質量、Ｂは、４５ミクロンの篩の上に残ったトナーの質量、そしてＣは、３８ミクロンの篩の上に残ったトナーの質量である。］トナーのパーセント・コヒージョンは、その時間の最後に、それぞれの篩の上に残っているトナーの量に関係する。パーセント・コヒージョン値が１００％ということは、その振動工程の最後に上部の篩の上に全部のトナーが残っていることに相当し、パーセント・コヒージョンが０％ということは、全部のトナーが３枚の篩全部を通過している、別の言い方をすれば、振動工程の最後にそれら３枚の篩の上にはトナーが全く残っていないことに相当する。トナーのパーセント・コヒージョンが高い程、トナー粒子の流動性が低くなる。いくつかの実施態様においては、そのトナーが、たとえば約３０％〜約８０％、たとえば約３５％〜約７５％、または約４０％〜約６５％の範囲のパーセント・コヒージョンを有していてもよい。
【００６４】
本発明の開示のトナー粒子は、そのトナー粒子の上に外部添加剤が存在しない場合に、下記のような物理的性質を有しているように、製造することができる。
【００６５】
トナー粒子は、周知のＢＥＴ法により測定した場合に、約１．３〜約６．５ｍ２／ｇの表面積を有することができる。たとえば、シアン、イエローおよびブラックトナー粒子の場合には、ＢＥＴ表面積を、２ｍ２／ｇ未満、たとえば約１．４〜約１．８ｍ２／ｇ、またマゼンタトナーの場合には約１．４〜約６．３ｍ２／ｇとすることができる。
【００６６】
さらに、トナーの粒径を調節して、トナー中の、細かいトナー粒子と粗いトナー粒子の両方の量を制限するのも望ましい。一つの実施態様においては、トナー粒子が非常に狭い粒径分布を有していて、その下側数比幾何学的標準偏差（ＧＳＤ）（ｌｏｗｅｒ  ｎｕｍｂｅｒ  ｒａｔｉｏ  ｇｅｏｍｅｔｒｉｃ  ｓｔａｎｄａｒｄ  ｄｅｖｉａｔｉｏｎ）が、約１．１０〜約１．５５、または約１．３５未満である。本発明の開示のトナー粒子はさらに、その上側容積幾何学的標準偏差（ＧＳＤ）（ｕｐｐｅｒ  ｇｅｏｍｅｔｉｒｃ  ｓｔａｎｄａｒｄ  ｄｅｖｉａｔｉｏｎ  ｂｙ  ｖｏｌｕｍｅ）が、約１．１０〜約１．５０、たとえば約１．１５〜約１．３０の範囲、または１．３５未満とすることもできる。本明細書に開示のトナー粒子におけるこれらのＧＳＤの値は、トナー粒子が非常に狭い粒径分布で製造されていることを示している。
【００６７】
円形度もまた、トナーに最適な機械的性能を達成させることに関連した、さらなる調節プロセスパラメータであり、シスメックス（Ｓｙｓｍｅｘ）製のＦＰＩＡ−２１００を用いて測定することができる。真円の球形の場合、円形度は１．０００となる。それらのトナー粒子は、約０．９００〜０．９９０、たとえば約０．９４０〜約０．９８５の円形度を有することができる。いくつかの実施態様においては、トナーのガラス転移温度（オンセット）は、例えば、約５０℃〜約６０℃である。
【００６８】
最低定着温度（ＭＦＴ）とは、たとえばクリーシング試験（ｃｒｅａｓｉｎｇ  ｔｅｓｔ）によって求められるような、トナーの受像基材に対する受容可能な接着が起きる最低温度（「トナークリース（ｔｏｎｅｒ  ｃｒｅａｓｅ）」とも呼ばれる）であって、ＭＦＴ測定値を得るために使用されるクリーシング試験には、所定の温度で定着させた画像を折り曲げる工程、およびその折り曲げ部分に標準荷重でロール掛けする工程が含まれる。次いでその折り曲げた画像を顕微鏡下に解析して、折り曲げを示すクリースの量に基づいて数値的なグレードを評価する。温度を変えてこの手順を繰り返して、（クリースをほとんど示さない）最低定着温度を得る。
【００６９】
いくつかの実施態様においては、トナー組成物におけるトナー粒子のＭＦＴは、約１１５℃〜約１４５℃、約１２０℃〜約１４０℃、約１２５℃〜約１４０℃、および約１２５℃〜約１３５℃とするのがよい。
【００７０】
いくつかの実施態様においては、そのトナー組成物は、最低定着温度で、ＢＹＫ７５度マイクログロスメータにより測定すると、約３０〜約８０光沢単位、たとえば約４０〜約７０光沢単位の光沢を有する。「光沢単位（Ｇｌｏｓｓ  ｕｎｉｔ）」とは、普通紙（たとえば、ゼロックス・９０ｇｓｍ・カラー・エクスプレッションズ＋（Ｘｅｒｏｘ  ９０ｇｓｍ  ＣＯＬＯＲ  ＸＰＲＥＳＳＩＯＮＳ＋）用紙またはゼロックス４０２４（Ｘｅｒｏｘ  ４０２４）用紙）の上で測定した、ガードナー光沢単位（Ｇａｒｄｎｅｒ  Ｇｌｏｓｓ  Ｕｎｉｔｓ）を指している。クリース定着ＭＦＴは、広い温度範囲の定着温度で定着させた画像を折り曲げてから、その折り曲げた領域に所定の質量をかけてロール掛けすることによって測定する。その印刷物は、市販されている折り曲げ器たとえばデュプロ（Ｄｕｐｌｏ）Ｄ−５９０紙折り曲げ器を使用して折り曲げることができる。次いでその折り曲げた紙のシートを開いて、紙のシートから剥がれたトナーを表面からぬぐい去る。次いでその剥がれた領域を、内部参照チャート（ｉｎｔｅｒｎａｌ  ｒｅｆｅｒｅｎｃｅ  ｃｈａｒｔ）と比較する。剥がれた領域が小さい程、トナーの接着性が良好であることを示しており、受容可能な接着性を与えるのに必要な温度を、クリース定着ＭＦＴと定義する。いくつかの実施態様においては、そのトナー組成物が、約１１５℃〜約１４５℃、たとえば約１２０℃〜約１４０℃、または約１３０℃のＭＦＴを有する。
【００７１】
本発明の開示のトナー粒子は、場合によっては、トナー粒子をキャリヤ粒子と混合することによって、現像剤組成物の中に配合することができる。そのようなキャリヤ粒子のわかりやすい例としては、鉄、鉄合金、鋼、ニッケル、鉄フェライト（ストロンチウム、マグネシウム、マンガン、銅、亜鉛などを組み込んだフェライトを含む）、マグネタイトなどが挙げられる。その他のキャリヤが、米国特許第４，９３７，１６６号明細書および同第４，９３５，３２６号明細書にも開示されている。
【００７２】
キャリヤ粒子は、トナー粒子とは、各種適当な組合せで混合することができる。トナー濃度は通常、約２〜約１０重量パーセントのトナーと、約９０〜約９８重量パーセントのキャリヤである。
【００７３】
いくつかの実施態様においては、本明細書において記載されているトナー組成物を二次転写プロセスにおいて採用してもよい。本明細書における定義では、「二次転写プロセス」とは、昇華性着色剤のみを耐久性受像基材に転写させる一方で、非転写成分は転写キャリヤシートの上に残すようなプロセスである。その転写は、その上に印刷された画像を有する転写キャリヤシートを耐久性受像基材の表面と接触させ、その転写キャリヤシートに対して熱または力のいずれかを加えて、昇華性着色剤を耐久性受像基材の表面上に転写させて画像を形成させることにより達成される。しかしながら、耐久性受像基材に対して転写させる前に、本明細書において記載されているケミカルトナー組成物をその転写シートの上に印刷しておかなければならない。
【００７４】
本明細書において記載されているトナー組成物は、米国特許第４，２９５，９９０号明細書に開示されているようなものを含めた各種の静電写真（ｅｌｅｃｔｒｏｓｔａｔｏｇｒａｐｈｉｃ）プロセスまたは電子写真（ｘｅｒｏｇｒａｐｈｉｃ）プロセスを用いて転写シートの上に印刷する。いくつかの実施態様においては、各種公知のタイプの画像現像システムを画像現像装置において使用することができるが、そのようなものとしてはたとえば、磁気ブラシ現像法、ジャンピング単一成分現像法（ｊｕｍｐｉｎｇ  ｓｉｎｇｌｅ−ｃｏｍｐｏｎｅｎｔ  ｄｅｖｅｌｏｐｍｅｎｔ）、ハイブリッドスキャベンジレス現像法（ＨＳＤ、ｈｙｂｒｉｄ  ｓｃａｖｅｎｇｅｌｅｓｓ  ｄｅｖｅｌｏｐｍｅｎｔ）などが挙げられる。
【００７５】
適切な画像現像法たとえば上述のような方法の一つによりトナー／現像剤を用いて画像を形成させてから、次いで転写シートに対してその画像を転写させればよい。いくつかの実施態様においては、定着ロール部材を使用した画像現像デバイスの中で、画像を現像するのにそのトナーを使用してもよい。
【００７６】
定着ロール部材は、接触式定着デバイスであって、これは、当業者の認識範囲の内に入るものであり、そこでは、ロールからの熱と圧力を使用して、トナー組成物を転写シートに融着させることができる。いくつかの実施態様においては、その定着器部材をトナー組成物の定着温度よりは高いが昇華性着色剤の昇華温度よりは低い温度、たとえば約７０℃〜約１６０℃、いくつかの実施態様においては約８０℃〜約１５０℃、他のいくつかの実施態様においては約９０℃〜約１４０℃の温度にまで加熱して、転写シートの上に画像を転写させてもよい。しかしながら、その転写シートに転写された画像は、受像基材の上で望まれている画像の陰画でなければならない。
【００７７】
たとえば紙シートまたはＯＨＰシートのような受像基材にトナーを定着させるためには、通常加熱ロール定着が使用される。この方法においては、その上にトナー画像を有する受像基材を、加熱定着器部材と加圧部材との間に、その画像面が定着器部材に接触するようにして送る。加熱された定着器部材に接触すると、そのトナーが溶融して、その受像媒体に付着し、定着画像が形成される。この定着システムは、熱転写効率の面では極めて有利であって、特に高速電子写真（ｅｌｅｃｔｒｏｐｈｏｔｏｇｒａｐｈｉｃ）プロセスには好適である。
【００７８】
その転写シートは、基材シートを含むか、または基材シートの上に直接コーティングされた複数の層を含むものであってよい。基材シートの上にコーティングされるさらなる層の例としては、剥離層、耐引っかき層、および／または接着層などが挙げられる。転写シートの例は以下の特許に記載されている。米国特許第７，０３３，９７４号明細書、米国特許第７，１３８，１６３号明細書、米国特許第６，９５１，６９６号明細書、米国特許第６，９４６，４２４号明細書、米国特許第７，５１０，６１７号明細書、米国特許第６，８４９，３１１号明細書、および米国特許第６，８００，１６６号明細書である。
【００７９】
通常の転写シートで使用される基材シートならばどのようなものでも使用できるが、ただし、その基材シートがある程度のレベルの耐熱性および強度を有していなければならない。好適な基材シートの例としては以下のものが挙げられる。薄葉紙たとえば、グラシン紙、コンデンサ用紙（ｃａｐａｃｉｔｏｒ  ｐａｐｅｒ）、およびパラフィン紙；ならびに、プラスチックのフィルムたとえば、ポリエステルたとえばポリエチレンテレフタレートおよびポリエチレンナフタレート、ポリプロピレン、セロファン、ポリカーボネート、セルロースアセテート、ポリエチレン、ポリ塩化ビニル、ポリスチレン、ナイロン、ポリイミド、ポリ塩化ビニリデン、およびアイオノマのフィルムなどである。基材シートの厚みは、基材シートのための材料に応じて、その基材シートが適切な強度、耐熱性、およびその他の性質を有するように、適切に変化させてよい。しかしながら、基材シートの厚みは、約１０〜約１００μｍ、約２０〜約８０μｍ、そして約３０〜７５μｍとするのがよい。
【００８０】
エマルションアグリゲーショントナー組成物は、染料拡散感熱転写プロセスにおいて採用してもよいが、その場合、染料拡散感熱転写プロセスによって昇華性着色剤のみが受像基材へと転写される。このプロセスの詳細については、以下の特許に記載がある。米国特許第５，４３６，２１７号明細書、米国特許第５，９０２，７７１号明細書、米国特許第５，９１７，５３０号明細書、米国特許第６，０５２，１３９号明細書、および米国特許第６，０５７，２６４明細書である。
【００８１】
印刷された画像を耐久性受像基材に対して転写する前に、その画像を硬化させて、（硬化性非晶質樹脂やその他のケミカルトナー組成物成分ではなく）昇華性着色剤のみを耐久性受像基材に対して転写させる。この硬化は、定着の途中で、たとえばポリエステル樹脂（１種または複数）が加熱によって架橋する加熱硬化によるか、あるいは定着させた後に、たとえば化学線照射を使用するかのいずれかで、起こさせることができる。
【００８２】
そのトナー組成物が架橋性である、いくつかの実施態様においては、そのような架橋は、各種適切な方法で実施してよい。たとえば、そのトナー樹脂が定着温度で架橋可能であるのならば、トナーの定着の際にそのトナー樹脂を基材に架橋させてもよい。たとえば定着させた後の操作で、そのトナー樹脂が架橋されるであろう温度にまで定着させた画像を加熱することによって、架橋を実施させてもよい。いくつかの実施態様においては約２００℃以下、いくつかの実施態様においては約７０℃〜約２００℃の温度で架橋を実施してもよい。
【００８３】
さらなるいくつかの実施態様においては、スペクトルの紫外線領域または可視光線領域に波長を有する化学線照射エネルギー源、加速粒子たとえば電子ビーム照射、熱線たとえば加熱または赤外線照射などの方法により、定着させた後に硬化を起こさせてもよい。
【００８４】
いくつかの実施態様においては、上述のケミカルトナー組成物を耐久性受像シートに接触した状態とし、複数の並列配置した発熱抵抗体を備えた加熱記録ヘッドを用いて、パターン情報信号に従って選択的に約１００℃〜約３００℃の温度に加熱する。加熱によって、昇華性着色剤が、受像シートの選択的に加熱された領域から転写され、その上にパターンを形成する。その耐久性受像基材の上のパターンの形状および密度は、そのトナーに対して加えられた熱のパターンと強度に依存する。耐久性受像基材としては以下のような各種の材料が挙げられる。木材、プラスチック、天然布、合成布、カーペット材料、コンクリート、ガラス、金属たとえば鋼、磁器、およびセラミックなどである。少なくとも１４５℃の温度に少なくとも１０秒間耐えられるような基材ならば、実質的にいかなる基材であっても使用できる。適切な基材の表面が、たとえばポリエステルコーティング材料のようなもので塗装されていてもよい。
【００８５】
以下の実施例を用いて、上述の実施態様についてさらに詳しく説明する。
【実施例】
【００８６】
２リットルのビーカの中に、１４１．３６グラムのポリ（プロポキシル化ビスフェノールＡ−コ−フマレート）樹脂（不飽和非晶質ポリエステル樹脂（４５．８４重量パーセント）および４８グラムのエチレングリコールとドデカン二酸とフマル酸との混合物のコモノマを含む不飽和結晶質ポリエステル樹脂のエマルション（３０重量パーセント）、ならびに４６．１７グラムのディスパース（Ｄｉｓｐｅｒｓｅ）ブルー３５９（昇華性染料分散体）（サン・ケミカル・コーポレーション（Ｓｕｎ  Ｃｈｅｍｉｃａｌ  Ｃｏｒｐｏｒａｔｉｏｎ）から入手可能）（１７重量パーセント）を含むエマルションを加える。均質化させながら、アグリゲート化剤として３５．８４グラムのＡｌ２（ＳＯ４）３（１重量パーセント）を添加する。
【００８７】
次いでその混合物を、２リットルのブッチ（Ｂｕｃｈｉ）反応器に移し、約４４℃に加熱して、７００ｒｐｍでアグリゲート化させる。コールター・カウンタ（Ｃｏｕｌｔｅｒ  Ｃｏｕｎｔｅｒ）を用いて粒径をモニタしながら、粒子サイズを体積平均粒径６ミクロン、ＧＳＤ  １．２１に到達させる。次いで、ＮａＯＨを使用してその反応スラリのｐＨを７．５にまで上げ、トナー粒子の成長を凍結させる。粒子の成長を凍結させた後に、その反応混合物を８５℃に加熱して、融合化させる。次いでそのトナースラリを冷却して室温とし、篩（２５ミクロン）により分離濾過し、洗浄し、凍結乾燥させる。
【００８８】
改良ＤＣ１２プリンタを使用して未定着の画像を作製し、転写シートたとえば１２０ｇｓｍのデジタル・カラー・エリート・グロス（Ｄｉｇｉｔａｌ  Ｃｏｌｏｒ  Ｅｌｉｔｅ  Ｇｌｏｓｓ）（ＤＣＥＧ）コート紙または１２０ｇｓｍのホワイト・インストロ・グラス（Ｗｈｉｔｅ  Ｉｎｓｔｒｏ  Ｇｌａｓｓ）コート紙の上に画像形成させることができる。その未定着の画像は、約０．５０ｍｇ／ｃｍ２の密度を有し、最終的な画像の反転画像である。現像剤は、３５グラムの上述のトナーと３６５グラムのキャリヤとを含んでいる。光沢、クリースおよびホットオフセットのために使用する目標画像（ｔａｒｇｅｔ  ｉｍａｇｅ）は６．３５ｃｍ×６．３５ｃｍの正方形で、転写シートのページのほぼ中央に位置させる。
【００８９】
サンプルは、アイゲン３（ｉＧｅｎ  ３）定着器を使用し、オフラインで定着させる。定着ロールの加工速度は４６８ｍｍ／ｓ（１００ＰＰＭ）であり、定着ロールのニップ幅が約１４．０ｍｍ／ｓであるので、これは公称３０ｍｓの滞留時間を与える。
【００９０】
フュージョン（Ｆｕｓｉｏｎ）ＵＶシステムを使用し、以下のようにして定着画像を硬化させる。フュージョン（Ｆｕｓｉｏｎ）ＵＶシステムのベルト速度を調節して３２ｆｔ／分としてから、定着画像を搬送ベルトの上に載せ、ＵＶランプに４パス分露光させて、その画像を間違いなく完全に硬化させる。
【００９１】
ホットプレートを１９０℃にまで加熱し、そのホットプレートの上に転写シートを、その硬化させた画像面を上にして置くことにより、その硬化させた画像をポリエステル布に転写させる。ポリエステル布の表面をその硬化させた画像の上に置いてから、そのポリエステル布全体の上に鉄板を直接置き、圧力を約１５０秒間かける。画像がそのポリエステルに転写されるが、それに対してトナーの硬化された成分は転写シートの上に残る。